Procédé de préparation d’un sel de lithium A comprenant une étape a) de mise en contact d’un sel de lithium B comprenant au moins un groupement –S(O) 2 -F avec un composé C de formule (I) R-O-SiR 1 R 2 R 3 en présence d’un catalyseur D pour former un mélange de produits comprenant ledit sel de lithium A comprenant au moins un groupement –S(O) 2 -OR ; ledit catalyseur D étant un composé ayant un pKa supérieur à 11 mesuré à 25°C ; R 1 , R 2 et R 3 sont indépendamment les uns des autres sélectionnés parmi le groupe consistant en H, C 1 -C 20 alkyle, C 3 -C 20 cycloalkyle, C 6 -C 20 aryle ; R comprend au moins une double liaison carbone-carbone. Procédé selon l’une quelconque des revendications précédentes caractérisé en ce que ledit sel de lithium B est de formule LiN(S(O) 2 -F)(S(O) 2 R’) et ledit sel de lithium A est de formule (IV) LiN(S(O) 2 -OR)(S(O) 2 R’) dans lesquelles R’ est un substituant sélectionné parmi le groupe consistant en F, C 1 -C 4 alkyle, C 1 -C 4 perfluoroalkyle, C 1 -C 4 alkoxy, C 1 -C 4 perfluoroalkoxy ; de préférence C 1 -C 4 alkyle, C 1 -C 4 perfluoroalkyle, C 1 -C 4 alkoxy, C 1 -C 4 perfluoroalkoxy. Procédé selon l’une quelconque des revendications précédentes caractérisé en ce que ledit sel de lithium B comprend deux groupements –S(O) 2 -F pour former un sel de lithium A comprenant deux groupements –S(O) 2 -OR. Procédé selon l’une quelconque des revendications précédentes caractérisé en ce que ledit sel de lithium B est Li-N(S(O) 2 -F) 2 et ledit sel de lithium A est de formule (III) Li-N(S(O) 2 -OR) 2 . Procédé selon l’une quelconque des revendications précédentes caractérisé en ce que ledit composé C est de formule (I) R-O-SiR 1 R 2 R 3 dans laquelle les groupements R 1 , R 2 et R 3 sont indépendamment les uns des autres sélectionnés parmi le groupe consistant en H et C 1 -C 10 alkyle. Procédé selon l’une quelconque des revendications précédentes caractérisé en ce que ledit composé C est de formule (I) R-O-SiR 1 R 2 R 3 dans laquelle le groupement R est de formule R 4 -X-(Y) n - dans lequel R 4 est un radical comprenant au moins une double liaison carbone-carbone ; X est un hétéroatome sélectionné parmi le groupe consistant en O, S et N(R 5 ) dans lequel R 5 est H ou C 1 -C 10 alkyle ; Y est un groupement sélectionné parmi le groupe consistant en -C(R 6 )(R 7 )-, -C(R 6 )(R 7 )C(R 6 )(R 7 )SC(R 6 )(R 7 )- et -[(O) z (C(R 8 )(R 9 )-C(R 8 )(R 9 )O) m -C(R 8 )(R 9 )C(R 8 )(R 9 )]- avec R 6 et R 7 indépendamment sélectionnés pour chaque atome de carbone et pour chaque unité Y parmi H ou F, R 8 et R 9 indépendamment sélectionnés pour chaque atome de carbone et pour chaque unité Y parmi H, F ou CH 3 , m un entier de 1 à 50, z = 0 si X est O ; n est un nombre entier de 1 à 50. Procédé selon la revendication précédente caractérisé en ce que le groupement R 4 est de formule (Ia), (Ib), (Ic) ou (Id) : dans laquelle A, B et V sont indépendamment les uns des autres sélectionnés parmi le groupe consistant en H, F, Cl, Br, I, C 1 -C 10 alkyle optionnellement substitué par un ou plusieurs substituant(s) R’’, C 2 -C 10 alkényle optionnellement substitué par un ou plusieurs substituant(s) R’’, C 3 -C 10 cycloalkyle optionnellement substitué par un ou plusieurs substituant(s) R’’ ou un ou plusieurs groupements C 1 -C 5 alkyle, C 4 -C 10 cycloalkényle optionnellement substitué par un ou plusieurs substituant(s) R’’ ou un ou plusieurs groupements C 1 -C 5 alkyle, C 6 -C 12 aryle optionnellement substitué par un ou plusieurs substituant(s) R’’ ou un ou plusieurs groupements C 1 -C 5 alkyle ; W est sélectionné parmi O et S R’’ est sélectionné parmi le groupe consistant en F, Cl, I, Br, C 1 -C 4 éther, C 1 -C 4 ester, C 1 -C 4 thioéther, C 1 -C 4 thioester, de préférence F, C 1 -C 4 éther, C 1 -C 4 ester, C 1 -C 4 thioéther, C 1 -C 4 thioester. Procédé selon l’une quelconque des revendications précédentes caractérisé en ce que ledit catalyseur D est sélectionné parmi le groupe consistant en N,N-Diisopropylethylamine, 1,8-Diazabicyclo(5.4.0)undec-7-ene, 6-(Dibutylamino)-1,8-diazabicyclo[5.4.0]undec-7-ene, 1,8-Diazabicyclo[5.4.0]undec-7-ene lié à du polystyrène, 1,5,7-Triazabicyclo[4.4.0]dec-5-ene, 7-Methyl-1,5,7-triazabicyclo[4.4.0]dec-5-ene, 1,1,3,3-Tetramethylguanidine, 2-tert-Butyl-1,1,3,3-tetramethylguanidine, 1,5,7-Triazabicyclo[4.4.0]dec-5-ene lié à du polystyrène, 1,4-Diazabicyclo[2.2.2]octane, Quinuclidine, 1,5-Diazabicyclo(4.3.0)non-5-ene, 2,6-Di-tert-butylpyridine, 2,8,9-Trimethyl-2,5,8,9-tetraza-1-phosphabicyclo[3.3.3]undecane, Cyclodiphosphazane, Lithium diisopropylamide, sodium diisopropylamide, potassium diisopropylamide, magnesium diisopropylamide, calcium diisopropylamide, rubidium diisopropylamide, lithium bis(trimethylsilyl)amide, sodium bis(trimethylsilyl)amide, potassium bis(trimethylsilyl)amide, magnesium bis(trimethylsilyl)amide, calcium bis(trimethylsilyl)amide, rubidium bis(trimethylsilyl)amide, lithium tetramethylpiperidide, sodium tetramethylpiperidide, potassium tetramethylpiperidide, magnesium tetramethylpiperidide, calcium tetramethylpiperidide, rubidium tetramethylpiperidide, [18-crown-6]-KHF2, KHF2, N,N’-diisopropylimidazonium, bifluorure, tetrabutylammonium. Procédé selon l’une quelconque des revendications précédentes caractérisé en ce qu’il comprend également une étape b) de purification dudit sel de lithium A ; ladite étape b) comprenant l’extraction dudit sel de lithium A par un solvant organique non polaire. Procédé selon l’une quelconque des revendications précédentes caractérisé en ce que l’étape a) est mise en œuvre à une température de 10 à 50°C. Sel de lithium de formule (IIIa), (IIIb), (IIIc), (IIId), (IIIe), (IIIf), (IIIg), (IIIh), (IIIi), (IIIj), (IVa), (IVb), (IVc) ou (IVd) dans lesquelles les substituants A, B, V et W sont tels que définis à la revendication 8 ; les substituants X, Y sont tels que définis à la revendication 7 ; et n est tel que défini à la revendication 7 et R’ est tel que défini à la revendication 3. Sel de lithium selon la revendication précédente de formule (IIIa), (IIIb), (IIIc), (IIId), (IIIe), (IIIf), (IIIg), (IIIh), (IIIi), (IIIj), (IVa), (IVb), (IVc) ou (IVd) dans laquelle A et B sont identiques et sont sélectionnés parmi le groupe consistant en H, F, Cl, Br et I ; V est sélectionné parmi le groupe consistant en H, F, Cl, Br, I, C 1 -C 10 alkyle optionnellement substitué par un ou plusieurs substituant(s) R’’, C 2 -C 10 alkényle optionnellement substitué par un ou plusieurs substituant(s) R’’, C 3 -C 10 cycloalkyle optionnellement substitué par un ou plusieurs substituant(s) R’’ ou un ou plusieurs groupements C 1 -C 5 alkyle, C 4 -C 10 cycloalkényle optionnellement substitué par un ou plusieurs substituant(s) R’’ ou un ou plusieurs groupements C 1 -C 5 alkyle, C 6 -C 12 aryle optionnellement substitué par un ou plusieurs substituant(s) R’’ ou un ou plusieurs groupements C 1 -C 5 alkyle avec R’’ est sélectionné parmi le groupe consistant en F, Cl, I, Br, C 1 -C 4 éther, C 1 -C 4 ester, C 1 -C 4 thioéther, C 1 -C 4 thioester; de préférence V est sélectionné parmi le groupe consistant en H, F, Cl, Br, I, C 1 -C 5 alkyle C 1 -C 5 perfluoroalkyle, C 6 R 10 6 avec R 10 indépendamment sélectionné parmi H, F, C 1 -C 5 alkyle ; W est O ; X est O ; Y est un groupement sélectionné parmi le groupe consistant en CH 2 CH 2 , CH 2 CF 2 , CF 2 CF 2 , CH 2 CHF, CF 2 CH 2 , CHFCH 2 , et n est un entier de 1 à 25 ; ou Y est un groupement -[(C(R 8 )(R 9 )-C(R 8 )(R 9 )O) m -C(R 8 )(R 9 )C(R 8 )(R 9 )]- avec R 8 et R 9 indépendamment sélectionnés pour chaque atome de carbone et pour chaque unité Y parmi H, F ou CH 3 , m est un entier de 1 à 25 et n est 1 ; R’ est un substituant sélectionné parmi le groupe consistant en F, C 1 -C 4 alkyle, C 1 -C 4 perfluoroalkyle, C 1 -C 4 alkoxy, C 1 -C 4 perfluoroalkoxy ; de préférence C 1 -C 4 alkyle, C 1 -C 4 perfluoroalkyle, C 1 -C 4 alkoxy, C 1 -C 4 perfluoroalkoxy. Sel de lithium selon l’une quelconque des revendications précédentes 11 ou 12 de formule (IIIa), (IIIb), (IIIc), (IIId), (IIIe), (IIIf), (IIIg), (IIIh), (IIIi), (IIIj), (IVa), (IVb), (IVc) ou (IVd) dans laquelle A et B sont H, V est CH 3 , W est O, X est O et Y est un groupement sélectionné parmi le groupe consistant en CH 2 CH 2 , CH 2 CF 2 , CF 2 CF 2 , CH 2 CHF, CF 2 CH 2 , CHFCH 2 , et n est un entier de 1 à 10 ; ou Y est un groupement -[(C(R 8 )(R 9 )-C(R 8 )(R 9 )O) m -C(R 8 )(R 9 )C(R 8 )(R 9 )]- avec R 8 et R 9 indépendamment sélectionnés pour chaque atome de carbone et pour chaque unité Y parmi H, F ou CH 3 , m est un entier de 1 à 25 et n est 1 ; R’ est un substituant sélectionné parmi le groupe consistant en F, C 1 -C 4 alkyle, C 1 -C 4 perfluoroalkyle, C 1 -C 4 alkoxy, C 1 -C 4 perfluoroalkoxy. Sel de lithium de formule (IIIa) selon l’une quelconque des revendications précédentes 11 à 13 dans laquelle A et B sont H, V est CH 3 , W est O, X est O et Y est un groupement sélectionné parmi le groupe consistant en CH 2 CH 2 , CH 2 CF 2 , CF 2 CF 2 , CH 2 CHF, CF 2 CH 2 , CHFCH 2 , et n est un entier de 1 à 10 ; ou Y est un groupement -[(C(R 8 )(R 9 )-C(R 8 )(R 9 )O) m -C(R 8 )(R 9 )C(R 8 )(R 9 )]- avec R 8 et R 9 indépendamment sélectionnés pour chaque atome de carbone et pour chaque unité Y parmi H, F ou CH 3 , m est un entier de 1 à 25 et n est 1.